КАТАЛИЗАТОРЫ НА ОСНОВЕ МЕТАЛЛОВ ПЛАТИНОВОЙ ГРУППЫ, НАНЕСЕННЫЕ НА НОСИТЕЛЬ НА ОСНОВЕ ОКСИДА АЛЮМИНИЯ С КРУПНЫМИ ПОРАМИ

1. Каталитическая композиция, содержащая:
компонент металла платиновой группы, введенный пропиткой в пористый носитель на основе жаропрочного оксида, причем пористый носитель на основе жаропрочного оксида имеет средний радиус пор в интервале от около 250  до около 5000  общий объем проникновения, равный по меньшей мере около 1,8 мл/г, и пористость, составляющую по меньшей мере около 80%.
2
2. Каталитическая композиция по п. 1, причем пористый носитель на основе жаропрочного оксида имеет общую площадь пор по меньшей мере около 50 м/г.
3. Каталитическая композиция по п. 1, причем компонентом металла платиновой группы является палладий, платина или их комбинация.
4. Каталитическая композиция по любому из пп. 1-3, причем компонентом металла платиновой группы является комбинация палладия и платины, причем платина присутствует в количестве от около 10% до около 80 масс. %, в расчете на весь компонент металла платиновой группы.
5. Каталитическая композиция по п. 1, причем пористый носитель на основе жаропрочного оксида содержит по меньшей мере 90 масс. % оксида алюминия в расчете на общую массу пористого носителя на основе жаропрочного оксида.
6. Каталитическая композиция по п. 1, причем пористый носитель на основе жаропрочного оксида содержит стабилизированный оксид алюминия.
7. Каталитическая композиция по п. 1, дополнительно содержащая металл платиновой группы, который введен пропиткой в компонент накопления кислорода.
8. Каталитическая композиция по п. 7, причем компонент накопления кислорода содержит оксид церия.
9. Каталитическая композиция по п. 8, причем компонентом накопления кислорода является композит оксида церия-оксида циркония.
10. Каталитическая композиция по п. 9, причем композит оксида церия-оксида циркония содержит по меньшей мере 10 масс. % оксида церия в расчете на общую массу композита оксида церия-оксида циркония.
11. Каталитическое изделие, содержащее подложку катализатора, имеющую множество каналов, приспособленных для течения газа, причем каждый канал имеет покрытие, диспергированное в нем,
причем покрытие содержит по меньшей мере одну каталитическую композицию по любому из пп. 1-10.
12. Каталитическое изделие по п. 11, причем подложкой катализатора является металлическая или керамическая ячеистая структура.
13. Каталитическое изделие по п. 12, причем ячеистая структура включает фильтрующую подложку с проточными стенками или проточную подложку.
3
14. Каталитическое изделие по п. 11, причем каталитическая композиция нанесена на подложку катализатора с дозировкой по меньшей мере около 1,0 г/дюйм.
15. Каталитическое изделие по п. 11, причем покрытие содержит первый слой, содержащий первый каталитический компонент в форме каталитической композиции по любому из пп. 1-10, при необходимости в комбинации с дополнительным каталитическим компонентом, выбранным из группы, состоящей из второго PGM-компонента, введенного пропиткой во второй носитель на основе жаропрочного оксида, оксида основного металла или их комбинации, и второй слой, содержащий родий, нанесенный пропиткой на третий носитель на основе жаропрочного оксида.
16. Каталитическое изделие по п. 15, причем по меньшей мере один слой содержит дозировку PGM-компонента, введенного пропиткой в
3
пористый компонент на основе жаропрочного оксида, в интервале от около 0,25 до около 1,5 г/дюйм.
17. Каталитическое изделие по п. 15, причем в первом каталитическом компоненте PGM-компонентом является палладий, и пористый носитель на основе жаропрочного оксида содержит оксид алюминия.
18. Каталитическое изделие по п. 15, причем второй слой дополнительно содержит PGM компонент, нанесенный пропиткой на OSC.
19. Каталитическое изделие по п. 15, причем по меньшей мере один из первого и второго слоев зонирован на вышележащую по потоку зону и нижележащую по потоку зону.
20. Каталитическое изделие по п. 19, причем вышележащая по потоку зона содержит первый каталитический компонент.
21. Каталитическое изделие по п. 19, причем нижележащая по потоку зона содержит один или более из оксида основного металла и PGM компонента, нанесенного пропиткой на OSC.
3
22. Каталитическое изделие по любому из пп. 11-21, причем общая дозировка PGM на подложке катализатора находится в интервале от около 10 до около 200 г/фт.
23. Способ понижения уровней СО, НС и NOx в выхлопном газе, включающий приведение в контакт газа с катализатором в течение времени и при температуре, достаточных для понижения уровней НС, СО и NOx в газе, причем катализатор содержит каталитическую композицию по любому из пп. 1-10.
24. Способ по п. 23, причем уровни СО, НС и NOx, присутствующие в потоке выхлопного газа, понижают по меньшей мере на 50% по сравнению с уровнями СО, НС и NOx в потоке выхлопного газа до контакта с катализатором.
25. Способ получения каталитического изделия по любому из пп. 11-22, включающий:
a. пропитку пористого носителя на основе жаропрочного оксида солью компонента металла платиновой группы с образованием пропитанной металлом платиновой группы (PGM) пористого носителя на основе жаропрочного оксида;
b. прокаливание пропитанного PGM пористого носителя на основе жаропрочного оксида;
c. получение суспензии посредством перемешивания прокаленного пропитанного PGM пористого носителя на основе жаропрочного оксида в водном растворе;
d. нанесение в виде покрытия суспензии на монолитную подложку; и
е. прокаливание покрытой монолитной подложки с получением каталитического изделия.
26. Способ по п. 25, дополнительно включающий пропитку компонента накопления кислорода солью компонента металла платиновой группы с образованием пропитанного металлом платиновой группы (PGM) компонента накопления кислорода.
27. Способ по п. 26, дополнительно включающий прокаливание пропитанного металлом платиновой группы (PGM) компонента накопления кислорода.
28. Способ по п. 27, дополнительно включающий добавление прокаленного пропитанного металлом платиновой группы (PGM) компонента накопления кислорода к суспензии.
29. Способ по п. 25, причем PGM является палладий, и пористый носитель на основе жаропрочного оксида включает оксид алюминия.
3
30. Способ по п. 25, причем PGM компонент наносят в виде покрытия на монолитную подложку в количестве от около 10 до около 200 г/фт.
31. Способ по п. 25, причем монолитной подложкой является металлическая или керамическая ячеистая структура.
32. Система обработки выхлопного газа, включающая каталитическое изделие по любому из пп. 11-22, расположенное ниже по потоку от двигателя внутреннего сгорания.
33. Система обработки выхлопного газа по п. 32, причем двигателем внутреннего сгорания является бензиновый или дизельный двигатель.